【手続補正書】
【提出日】平成23年8月16日(2011.8.16)
【手続補正１】
【補正対象書類名】特許請求の範囲
【補正対象項目名】全文
【補正方法】変更
【補正の内容】
【特許請求の範囲】
【請求項１】
フォトクロミック性二色材料を含む配向されたポリマー系シートであって、該シートは、活性化状態において直線偏光を示し、該フォトクロミック二色性材料が、
（ａ）ピラン、オキサジンおよびフルギドから選択される少なくとも１個のフォトクロミック基；および
（ｂ）少なくとも１種類の延長剤Ｌであって、該少なくとも１種類の延長剤Ｌは、該少なくとも１個のフォトクロミック基に結合し、そして
−［Ｓ１］ｃ−［Ｑ１−［Ｓ２］ｄ］ｄ’−［Ｑ２−［Ｓ３］ｅ］ｅ’−［Ｑ３−［Ｓ４］ｆ］ｆ’−Ｓ５−Ｐ
により表され、ここで
（ｉ）各Ｑ１、Ｑ２およびＱ３は、独立して、各存在について、非置換または置換芳香族基、非置換または置換脂環式基、非置換または置換複素環式基およびその混合物から選択される二価基から選択され、該置換基は、Ｐで表される基、チオール、アミド、液晶メソゲン、ハロゲン、Ｃ１〜Ｃ１８アルコキシ、ポリ（Ｃ１〜Ｃ１８アルコキシ）、アミノ、アミノ（Ｃ１〜Ｃ１８）アルキレン、Ｃ１〜Ｃ１８アルキルアミノ、ジ−（Ｃ１〜Ｃ１８）アルキルアミノ、Ｃ１〜Ｃ１８アルキル、Ｃ２〜Ｃ１８アルケン、Ｃ２〜Ｃ１８アルキン、Ｃ１〜Ｃ１８アルキル（Ｃ１〜Ｃ１８）アルコキシ、Ｃ１〜Ｃ１８アルコキシカルボニル、Ｃ１〜Ｃ１８アルキルカルボニル、Ｃ１〜Ｃ１８アルキルカーボネート、アリールカーボネート、Ｃ１〜Ｃ１８アセチル、Ｃ３〜Ｃ１０シクロアルキル、Ｃ３〜Ｃ１０シクロアルコキシ、イソシアナト、アミド、シアノ、ニトロ、直鎖または分枝鎖Ｃ１〜Ｃ１８アルキル基（シアノ、ハロまたはＣ１〜Ｃ１８アルコキシによる一置換であるか、または、ハロおよび下記式：−Ｍ（Ｔ）（ｔ−１）およびＭ（ＯＴ）（ｔ−１）（式中、Ｍは、アルミニウム、アンチモン、タンタル、チタン、ジルコニウムおよびケイ素から選択され、Ｔは、有機官能残基、有機官能炭化水素残基、脂肪族炭化水素残基および芳香族炭化水素残基から選択され、ｔは、Ｍの原子価である）の１つを含む基による多置換である）から選択され；
（ｉｉ）ｃ、ｄ、ｅおよびｆは、各々、独立して、０と２０とを含めた０〜２０の範囲の整数から選択され；そして各Ｓ１、Ｓ２、Ｓ３、Ｓ４およびＳ５は、独立して、各存在について、
（Ａ）  −（ＣＨ２）ｇ−、−（ＣＦ２）ｈ−、−Ｓｉ（ＣＨ２）ｇ−、−（Ｓｉ［（ＣＨ３）２］Ｏ）ｈ−（式中、ｇは、独立して、各存在について１〜２０から選択される；ｈは、１と１６とを含めた１〜１６の整数である）；
（Ｂ）  −Ｎ（Ｚ）−、−Ｃ（Ｚ）＝Ｃ（Ｚ）−、−Ｃ（Ｚ）＝Ｎ−、−Ｃ（Ｚ’）−Ｃ（Ｚ’）−（式中、Ｚは、独立して、各存在について、水素、Ｃ１〜Ｃ６アルキル、シクロアルキルおよびアリールから選択され、Ｚ’は、独立して、各存在について、Ｃ１〜Ｃ６アルキル、シクロアルキルおよびアリールから選択される）；および
（Ｃ）  −Ｏ−、−Ｃ（Ｏ）−、−Ｃ≡Ｃ−、−Ｎ＝Ｎ−、−Ｓ−、−Ｓ（Ｏ）−、−Ｓ（Ｏ）（Ｏ）−、直鎖または分枝鎖Ｃ１〜Ｃ２４アルキレン残基（該Ｃ１〜Ｃ２４アルキレン残基は、非置換、シアノもしくはハロによる一置換またはハロによる多置換である）
から選択されるスペーサー単位から選択され、
ただし、ヘテロ原子を含有する２個のスペーサー単位が互いに結合している場合、該スペーサー単位は、ヘテロ原子が互いに直接結合しないように結合し、Ｓ１およびＳ５が、それぞれＰＣおよびＰに結合する場合、これらは、２つのヘテロ原子が互いに直接結合しないように結合するものとし、
（ｉｉｉ）Ｐが、アジリジニル、水素、ヒドロキシ、アリール、アルキル、アルコキシ、アミノ、アルキルアミノ、アルキルアルコキシ、アルコキシアルコキシ、ニトロ、ポリアルキルエーテル、（Ｃ１〜Ｃ６）アルキル（Ｃ１〜Ｃ６）アルコキシ（Ｃ１〜Ｃ６）アルキル、ポリエチレンオキシ、ポリプロピレンオキシ、エチレン、アクリレート、メタクリレート、２−クロロアクリレート、２−フェニルアクリレート、アクリロイルフェニレン、アクリルアミド、メタクリルアミド、２−クロロアクリルアミド、２−フェニルアクリルアミド、エポキシ、イソシアネート、チオール、チオイソシアネート、イタコン酸エステル、ビニルエーテル、ビニルエステル、スチレン誘導体、シロキサン、主鎖型および側鎖型液晶ポリマー、エチレンイミン誘導体、マレイン酸誘導体、フマル酸誘導体、非置換ケイ皮酸誘導体、ケイ皮酸誘導体（これらは、メチル、メトキシ、シアノおよびハロゲンの少なくとも１種で置換されている）、ならびにステロイド残基、テルペノイド残基、アルカロイド残基およびその混合物から選択される置換および非置換キラルおよび非キラル一価または二価基（ここで、置換基は、独立して、アルキル、アルコキシ、アミノ、シクロアルキル、アルキルアルコキシ、フルオロアルキル、シアノアルキル、シアノアルコキシおよびその混合物から選択される）から選択され；そして
（ｉｖ）ｄ’、ｅ’およびｆ’は、各々、独立して、０、１、２、３および４から選択されるが、ただし、ｄ’＋ｅ’＋ｆ’の合計は少なくとも２である、少なくとも１種類の延長剤Ｌ、
を含有する化合物を含む、
ポリマー系シート。
【請求項２】
前記フォトクロミック二色性材料が、少なくとも化学線放射に応答して第１の状態から第２の状態に切り替わり、そして少なくとも該第２の状態において少なくとも透過した放射線を直線偏光させるように適合されている、請求項１に記載のポリマー系シート。
【請求項３】
セル法により測定したとき活性化状態において少なくとも１．５の吸光度比を有する、請求項１に記載のポリマー系シート。
【請求項４】
セル法により測定したとき活性化状態において３〜３０の範囲の吸光度比を有する、請求項３に記載のポリマー系シート。
【請求項５】
前記シートが、押し出し、延伸、剪断力、キャスティングおよび／または成形により配向している、請求項１に記載のポリマー系シート。
【請求項６】
前記シートが、延伸により配向している、請求項５に記載のポリマー系シート。
【請求項７】
前記シートが、ポリビニルアルコール、ポリ塩化ビニル、ポリウレタン、ポリアクリレートおよびポリカプロラクタムからなる群より選択されるポリマー材料を含む、請求項１に記載のポリマー系シート。
【請求項８】
前記フォトクロミック二色性材料が、
（ａ）ピラン、オキサジンおよびフルギドから選択される少なくとも１個のフォトクロミック基；および
（ｂ）少なくとも１種類の延長剤Ｌであって、該少なくとも１種類の延長剤Ｌは、該少なくとも１個のフォトクロミック基に結合し、そして
−［Ｓ１］ｃ−［Ｑ１−［Ｓ２］ｄ］ｄ’−［Ｑ２−［Ｓ３］ｅ］ｅ’−［Ｑ３−［Ｓ４］ｆ］ｆ’−Ｓ５−Ｐ
により表され、ここで、
（ｉ）各Ｑ１、Ｑ２およびＱ３は、独立して、各存在について、非置換または置換芳香族基、非置換または置換脂環式基、非置換または置換複素環式基およびその混合物から選択される二価基から選択され、該置換基は、Ｐで表される基、チオール、アミド、液晶メソゲン、ハロゲン、Ｃ１〜Ｃ１８アルコキシ、ポリ（Ｃ１〜Ｃ１８アルコキシ）、アミノ、アミノ（Ｃ１〜Ｃ１８）アルキレン、Ｃ１〜Ｃ１８アルキルアミノ、ジ−（Ｃ１〜Ｃ１８）アルキルアミノ、Ｃ１〜Ｃ１８アルキル、Ｃ２〜Ｃ１８アルケン、Ｃ２〜Ｃ１８アルキン、Ｃ１〜Ｃ１８アルキル（Ｃ１〜Ｃ１８）アルコキシ、Ｃ１〜Ｃ１８アルコキシカルボニル、Ｃ１〜Ｃ１８アルキルカルボニル、Ｃ１〜Ｃ１８アルキルカーボネート、アリールカーボネート、Ｃ１〜Ｃ１８アセチル、Ｃ３〜Ｃ１０シクロアルキル、Ｃ３〜Ｃ１０シクロアルコキシ、イソシアナト、アミド、シアノ、ニトロ、直鎖または分枝鎖Ｃ１〜Ｃ１８アルキル基（シアノ、ハロまたはＣ１〜Ｃ１８アルコキシによる一置換であるか、または、ハロおよび下記式：−Ｍ（Ｔ）（ｔ−１）およびＭ（ＯＴ）（ｔ−１）（式中、Ｍは、アルミニウム、アンチモン、タンタル、チタン、ジルコニウムおよびケイ素から選択され、Ｔは、有機官能残基、有機官能炭化水素残基、脂肪族炭化水素残基および芳香族炭化水素残基から選択され、ｔは、Ｍの原子価である）の１つを含む基による多置換である）から選択され；
（ｉｉ）ｃ、ｄ、ｅおよびｆは、各々、独立して、０と２０とを含めた０〜２０の範囲の整数から選択され；そして各Ｓ１、Ｓ２、Ｓ３、Ｓ４およびＳ５は、独立して、各存在について、
（Ａ）  −（ＣＨ２）ｇ−、−（ＣＦ２）ｈ−、−Ｓｉ（ＣＨ２）ｇ−、−（Ｓｉ［（ＣＨ３）２］Ｏ）ｈ−（式中、ｇは、独立して、各存在について１〜２０から選択される；ｈは、１と１６とを含めた１〜１６の整数である）；
（Ｂ）  −Ｎ（Ｚ）−、−Ｃ（Ｚ）＝Ｃ（Ｚ）−、−Ｃ（Ｚ）＝Ｎ−、−Ｃ（Ｚ’）−Ｃ（Ｚ’）−（式中、Ｚは、独立して、各存在について、水素、Ｃ１〜Ｃ６アルキル、シクロアルキルおよびアリールから選択され、Ｚ’は、独立して、各存在について、Ｃ１〜Ｃ６アルキル、シクロアルキルおよびアリールから選択される）；および
（Ｃ）  −Ｏ−、−Ｃ（Ｏ）−、−Ｃ≡Ｃ−、−Ｎ＝Ｎ−、−Ｓ−、−Ｓ（Ｏ）−、−Ｓ（Ｏ）（Ｏ）−、直鎖または分枝鎖Ｃ１〜Ｃ２４アルキレン残基（該Ｃ１〜Ｃ２４アルキレン残基は、非置換、シアノもしくはハロによる一置換またはハロによる多置換である）
から選択されるスペーサー単位から選択され、
ただし、ヘテロ原子を含有する２個のスペーサー単位が互いに結合している場合、該スペーサー単位は、ヘテロ原子が互いに直接結合しないように結合し、Ｓ１およびＳ５が、それぞれＰＣおよびＰに結合する場合、これらは、２つのヘテロ原子が互いに直接結合しないように結合するものとし、
（ｉｉｉ）Ｐが、アジリジニル、水素、ヒドロキシ、アリール、アルキル、アルコキシ、アミノ、アルキルアミノ、アルキルアルコキシ、アルコキシアルコキシ、ニトロ、ポリアルキルエーテル、（Ｃ１〜Ｃ６）アルキル（Ｃ１〜Ｃ６）アルコキシ（Ｃ１〜Ｃ６）アルキル、ポリエチレンオキシ、ポリプロピレンオキシ、エチレン、アクリレート、メタクリレート、２−クロロアクリレート、２−フェニルアクリレート、アクリロイルフェニレン、アクリルアミド、メタクリルアミド、２−クロロアクリルアミド、２−フェニルアクリルアミド、エポキシ、イソシアネート、チオール、チオイソシアネート、イタコン酸エステル、ビニルエーテル、ビニルエステル、スチレン誘導体、シロキサン、主鎖型および側鎖型液晶ポリマー、エチレンイミン誘導体、マレイン酸誘導体、フマル酸誘導体、非置換ケイ皮酸誘導体、ケイ皮酸誘導体（これらは、メチル、メトキシ、シアノおよびハロゲンの少なくとも１種で置換されている）、ならびにステロイド残基、テルペノイド残基、アルカロイド残基およびその混合物から選択される置換および非置換キラルおよび非キラル一価または二価基（ここで、置換基は、独立して、アルキル、アルコキシ、アミノ、シクロアルキル、アルキルアルコキシ、フルオロアルキル、シアノアルキル、シアノアルコキシおよびその混合物から選択される）から選択され；そして
（ｉｖ）ｄ’、ｅ’およびｆ’は、各々、独立して、０、１、２、３および４から選択されるが、ただし、ｄ’＋ｅ’＋ｆ’の合計は少なくとも３である、少なくとも１種類の延長剤Ｌ、
を含有する化合物を含む、
請求項１に記載のポリマー系シート。
【請求項９】
Ｑ１、Ｑ２およびＱ３のうちの少なくとも１つが、イソソルビトール、ジベンゾフロ、ジベンゾチエノ、ベンゾフロ、ベンゾチエノ、チエノ、フロ、ジオキシノ、カルバゾロ、アントラニリル、アゼピニル、ベンゾオキサゾリル、ジアゼピニル、ジオアズリル（ｄｉｏａｚｌｙｌ）、イミダゾリジニル、イミダゾリル、イミダゾリニル、インダゾリル、インドレニニル、インドリニル、インドリジニル、インドリル、インドキサジニル、イソベンズアゾリル、イソインドリル、イソオキサゾリル、イソオキサジル、イソピロリル、イソキノリル、イソチアゾリル、モルホリノ、モルホリニル、オキサジアゾリル、オキサチアゾリル、オキサチアジル、オキサチオリル、オキサトリアゾリル、オキサゾリル、ピペラジニル、ピペラジル、ピペリジル、プリニル、ピラノピロリル、ピラジニル、ピラゾリジニル、ピラゾリニル、ピラゾリル、ピラジル、ピリダジニル、ピリダジル、ピリジル、ピリミジニル、ピリミジル、ピリデニル、ピロリジニル、ピロリニル、ピロリル、キノリジニル、キヌクリジニル、キノリル、チアゾリル、トリアゾリル、トリアジル、Ｎ−アリールピペラジノ、アジリジノ、アリールピペリジノ、チオモルホリノ、テトラヒドロキノリノ、テトラヒドロイソキノリノ、ピリル、非置換、一または二置換Ｃ４〜Ｃ１８スピロ二環式アミン、ならびに非置換、一または二置換のＣ４〜Ｃ１８スピロ三環式アミンから選択される、非置換または置換複素環式基である、請求項８に記載のポリマー系シート。
【請求項１０】
Ｑ１、Ｑ２およびＱ３のうちの少なくとも１つが、シクロヘキシル、シクロプロピル、ノルボルネニル、デカリニル、アダマンタニル、ビシクロオクタン、ペルヒドロフルオレンおよびキュバニルから選択される、非置換または置換脂環式基である、請求項８に記載のポリマー系シート。
【請求項１１】
前記化合物が、さらに、前記少なくとも１つのフォトクロミック基に結合する少なくとも１つのＲ１基を含み、各Ｒ１は、独立して、各存在について、以下から選択される：
（ａ）水素、Ｃｌ〜Ｃｌ２アルキル、Ｃ２〜Ｃ１２アルキリデン、Ｃ２〜Ｃ１２アルキリジン、ビニル、Ｃ３〜Ｃ７シクロアルキル、Ｃ１〜Ｃ１２ハロアルキル、アリル、ハロゲン、および非置換またはＣｌ〜Ｃｌ２アルキルおよびＣｌ〜Ｃｌ２アルコキシの少なくとも一つでモノ置換されたベンジル；
（ｂ）フェニル基であって、そのｐ位において、Ｃ１〜Ｃ７アルコキシ、直鎖または分岐鎖状のＣｌ〜Ｃ２０アルキレン、直鎖または分岐鎖状のＣ１〜Ｃ４ポリオキシアルキレン、環状Ｃ３〜Ｃ２０アルキレン、フェニレン、ナフチレン、Ｃ１〜Ｃ４アルキル置換フェニレン、モノウレタン（Ｃ１〜Ｃ２０）アルキレンまたはポリウレタン（Ｃ１〜Ｃ２０）アルキレン、モノエステル（Ｃ１〜Ｃ２０）アルキレンまたはポリエステル（Ｃ１〜Ｃ２０）アルキレン、モノカーボネート（Ｃｌ〜Ｃ２０）アルキレンまたはポリカーボネート（Ｃｌ〜Ｃ２０）アルキレン、ポリシラニレン、ポリシロキサニレンおよびこれらの混合物から選択される少なくとも一つの置換基でモノ置換され、少なくとも一つの置換基はフォトクロミック材料のアリールに結合される、フェニル基；
（ｃ）−ＣＨ（ＣＮ）２および−ＣＨ（ＣＯＯＸ１）２（式中、Ｘ１は、延長剤Ｌ、水素、非置換またはフェニルでモノ置換されたＣ１〜Ｃ１２アルキル、Ｃ１〜Ｃ１２アルキルまたはＣ１〜Ｃ１２アルコキシでモノ置換されたフェニル（Ｃ１〜Ｃ１２）アルキル、および非置換、モノ置換またはジ置換されたアリール基（アリール基の置換基はそれぞれ独立してＣ１〜Ｃ１２アルキルおよびＣ１〜Ｃ１２アルコキシから選択される）の少なくとも一つから選択される）；
（ｄ）−ＣＨ（Ｘ２）（Ｘ３）（式中、 
（ｉ）Ｘ２は、延長剤Ｌ、水素、Ｃ１〜Ｃ１２アルキル、および非置換、モノ置換またはジ置換されたアリール基（アリール基の置換基はそれぞれ独立してＣ１〜Ｃ１２アルキルおよびＣ１〜Ｃ１２アルコキシから選択される）の少なくとも一つから選択され；そして
（ｉｉ）Ｘ３は、−ＣＯＯＸ１、−ＣＯＸ１、−ＣＯＸ４、および−ＣＨ２ＯＸ５の少なくとも一つから選択され、式中、
（Ａ）Ｘ４は、モルホリノ、ピペリジノ、非置換またはＣ１〜Ｃ１２アルキルでモノ置換またはジ置換されたアミノ、およびフェニルアミノおよびジフェニルアミノから選択される非置換、モノ置換またはジ置換の基（各置換基は独立してＣ１〜Ｃ１２アルキルまたはＣ１〜Ｃ１２アルコキシから選択される）の少なくとも一つから選択され；そして
（Ｂ）Ｘ５は、延長剤Ｌ、水素、−Ｃ（Ｏ）Ｘ２、非置換または（Ｃ１〜Ｃ１２）アルコキシまたはフェニルでモノ置換されたＣ１〜Ｃ１２アルキル、（Ｃ１〜Ｃ１２）アルコキシでモノ置換されたフェニル（Ｃ１〜Ｃ１２）アルキル、および非置換またはモノ置換またはジ置換されたアリール基（アリール基の各置換基は独立してＣ１〜Ｃ１２アルキルおよびＣ１〜Ｃ１２アルコキシから選択される）から選択される）；
（ｅ）非置換、またはモノ置換、ジ置換あるいはトリ置換されたアリール基；９−ジュロリジニル；またはピリジル、フラニル、ベンゾフラン−２−イル、ベンゾフラン−３−イル、チエニル、ベンゾチエン−２−イル、ベンゾチエン−３−イル、ジベンゾフラニル、ジベンゾチエニル、カルバゾイル、ベンゾピリジル、インドリニル、およびフルオレニルから選択される、非置換、モノ置換またはジ置換ヘテロ芳香族基であって；ここで、各置換基は、各存在について独立して以下から選択される：
（ｉ）延長剤Ｌ；
（ｉｉ）−Ｃ（Ｏ）Ｘ６（式中、Ｘ６は、延長剤Ｌ、水素、Ｃｌ〜Ｃｌ２アルコキシ、非置換、Ｃ１〜Ｃ１２アルキルまたはＣ１〜Ｃ１２アルコキシでモノ置換またはジ置換されたフェノキシ、非置換、Ｃ１〜Ｃ１２アルキルまたはＣ１〜Ｃ１２アルコキシでモノ置換またはジ置換されたアリール基、非置換、Ｃ１〜Ｃ１２アルキルでモノ置換またはジ置換されたアミノ基、および非置換、Ｃ１〜Ｃ１２アルキルまたはＣ１〜Ｃ１２アルコキシでモノ置換またはジ置換されたフェニルアミノ基の少なくとも一つから選択される）；
（ｉｉｉ）アリール、ハロアリール、Ｃ３〜Ｃ７シクロアルキルアリール、およびＣ１〜Ｃ１２アルキルまたはＣ１〜Ｃ１２アルコキシでモノ置換またはジ置換されたアリール基；
（ｉｖ）Ｃ１〜Ｃ１２アルキル、Ｃ３〜Ｃ７シクロアルキル、Ｃ３〜Ｃ７シクロアルキルオキシ（Ｃ１〜Ｃ１２）アルキル、アリール（Ｃ１〜Ｃ１２）アルキル、アリールオキシ（Ｃ１〜Ｃ１２）アルキル、モノ（Ｃ１〜Ｃ１２）アルキルアリール（Ｃ１〜Ｃ１２）アルキルまたはジ（Ｃ１〜Ｃ１２）アルキルアリール（Ｃ１〜Ｃ１２）アルキル、モノ（Ｃ１〜Ｃ１２）アルコキシアリール（Ｃ１〜Ｃ１２）アルキルまたはジ（Ｃ１〜Ｃ１２）アルコキシアリール（Ｃ１〜Ｃ１２）アルキル、ハロアルキル、およびモノ（Ｃ１〜Ｃ１２）アルコキシ（Ｃ１〜Ｃ１２）アルキル；
（ｖ）Ｃ１〜Ｃ１２アルコキシ、Ｃ３〜Ｃ７シクロアルコキシ、シクロアルキルオキシ（Ｃ１〜Ｃ１２）アルコキシ、アリール（Ｃ１〜Ｃ１２）アルコキシ、アリールオキシ（Ｃ１〜Ｃ１２）アルコキシ、モノ（Ｃ１〜Ｃ１２）アルキルアリール（Ｃ１〜Ｃ１２）アルコキシまたはジ（Ｃ１〜Ｃ１２）アルキルアリール（Ｃ１〜Ｃ１２）アルコキシ、およびモノ（Ｃ１〜Ｃ１２）アルコキシアリール（Ｃ１〜Ｃ１２）アルコキシまたはジ（Ｃ１〜Ｃ１２）アルコキシアリール（Ｃ１〜Ｃ１２）アルコキシ；
（ｖｉ）アミド、アミノ、モノアルキルアミノまたはジアルキルアミノ、ジアリールアミノ、ピペラジノ、Ｎ−（Ｃ１〜Ｃ１２）アルキルピペラジノ、Ｎ−アリールピペラジノ、アジリジノ、インドリノ、ピペリジノ、モルホリノ、チオモルホリノ、テトラヒドロキノリノ、テトラヒドロイソキノリノ、ピロリジル、ヒドロキシ、アクリルオキシ、メタクリルオキシおよびハロゲン；
（ｖｉｉ）−ＯＸ７または−Ｎ（Ｘ７）２（式中、Ｘ７は、以下から選択される：
（Ａ）  延長剤Ｌ、水素、Ｃ１〜Ｃ１２アルキル、Ｃ１〜Ｃ１２アシル、フェニル（Ｃ１〜Ｃ１２）アルキル、モノ（Ｃ１〜Ｃ１２）アルキル置換フェニル（Ｃ１〜Ｃ１２）アルキル、モノ（Ｃ１〜Ｃ１２）アルコキシ置換フェニル（Ｃ１〜Ｃ１２）アルキル；Ｃ１〜Ｃ１２アルコキシ（Ｃ１〜Ｃ１２）アルキル；Ｃ３〜Ｃ７シクロアルキル；モノ（Ｃ１〜Ｃ１２）アルキル置換Ｃ３〜Ｃ７シクロアルキル、Ｃ１〜Ｃ１２ハロアルキル、アリル、ベンゾイル、モノ置換ベンゾイル、ナフトイルまたはモノ置換ナフトイル（上記ベンゾイル置換基およびナフトイル置換基は、それぞれ独立してＣ１〜Ｃ１２アルキルおよびＣ１〜Ｃ１２アルコキシから選択される）；
（Ｂ）  −ＣＨ（Ｘ８）Ｘ９（式中、Ｘ８は、延長剤Ｌ、水素、またはＣ１〜Ｃ１２アルキルから選択され、Ｘ９は、延長剤Ｌ、−ＣＮ、−ＣＦ３、または−ＣＯＯＸ１０から選択され、式中、Ｘ１０は、延長剤Ｌ、ＨまたはＣ１〜Ｃ１２アルキルから選択される）；
（Ｃ）  −Ｃ（Ｏ）Ｘ６；または
（Ｄ）  トリ（Ｃ１〜Ｃ１２）アルキルシリル、トリ（Ｃ１〜Ｃ１２）アルコキシシリル、ジ（Ｃ１〜Ｃ１２）アルキル（Ｃ１〜Ｃ１２アルコキシ）シリル、またはジ（Ｃ１〜Ｃ１２）アルコキシ（Ｃ１〜Ｃ１２アルキル）シリル；
（ｖｉｉｉ）−ＳＸ１１（式中、Ｘ１１は、延長剤Ｌ、Ｃ１〜Ｃ１２アルキル、非置換、Ｃ１〜Ｃ１２アルキル、Ｃ１〜Ｃ１２アルコキシまたはハロゲンでモノ置換またはジ置換されたアリール基から選択される）；
（ｉｘ）式ｉで表される窒素含有環：
【化１】
2009217289.tif 000001
（式中、
（Ａ）ｎは、０、１、２、および３から選択される整数であり、ただしｎが０の場合は、Ｕ’はＵであり、各Ｕは、独立して、各存在について、−ＣＨ２−、−ＣＨ（Ｘ１２）−、−Ｃ（Ｘ１２）２−、−ＣＨ（Ｘ１３）−、−Ｃ（Ｘ１３）２−、および−Ｃ（Ｘ１２）（Ｘ１３）−から選択され、式中、Ｘ１２は、延長剤Ｌ、およびＣ１〜Ｃ１２アルキルから選択され、Ｘ１３は延長剤Ｌ、フェニルおよびナフチルから選択され、そして
（Ｂ）Ｕ’は、Ｕ、−Ｏ−、−Ｓ−、−Ｓ（Ｏ）−、−ＮＨ−、−Ｎ（Ｘ１２）−、または−Ｎ（Ｘ１３）−から選択され、ｍは、１、２、および３から選択される整数である）；ならびに
（ｘ）式ｉｉまたはｉｉｉの一つで表される基：
【化２】
2009217289.tif 000002
（式中、Ｘ１４、Ｘ１５、およびＸ１６は、独立して、各存在について、延長剤Ｌ、Ｃ１〜Ｃ１２アルキル、フェニルおよびナフチルから選択されるか、またはＸ１４とＸ１５とが一緒になって炭素原子５〜８個の環を形成し；ｐは、０、１、または２から選択される整数であり、Ｘ１７は、独立して、各存在について、延長剤Ｌ、Ｃ１〜Ｃ１２アルキル、Ｃ１〜Ｃ１２アルコキシまたはハロゲンから選択される）；
（ｆ）非置換またはモノ置換の基であって、ピラゾリル、イミダゾリル、ピラゾリニル、イミダゾリニル、ピロリジニル、フェノチアジニル、フェノキサジニル、フェナジニルまたはアクリジニルから選択される基（各置換基は、独立して、延長剤Ｌ、Ｃ１〜Ｃ１２アルキル、Ｃ１〜Ｃ１２アルコキシ、フェニル、ヒドロキシ、アミノまたはハロゲンから選択される）；
（ｇ）式ｉｖまたはｖで表される基：
【化３】
2009217289.tif 000003
（式中、
（ｉ）Ｖ’は、各式で独立して、−Ｏ−、−ＣＨ−、Ｃ１〜Ｃ６アルキレン、およびＣ３〜Ｃ７シクロアルキレンから選択され、
（ｉｉ）Ｖは、各式で独立して、−Ｏ−または−Ｎ（Ｘ２１）−から選択され、式中、Ｘ２１は、延長剤Ｌ、水素、Ｃ１〜Ｃ１２アルキル、およびＣ２〜Ｃ１２アシルから選択され、ただしＶが−Ｎ（Ｘ２１）−の場合Ｖ’は−ＣＨ２−であり、
（ｉｉｉ）Ｘ１８およびＸ１９はそれぞれ独立して、延長剤Ｌ、水素およびＣ１〜Ｃ１２アルキルから選択され、そして
（ｉｖ）ｋは、０、１および２から選択され、各Ｘ２０は、独立して、各存在について、延長剤Ｌ、Ｃ１〜Ｃ１２アルキル、Ｃ１〜Ｃ１２アルコキシ、ヒドロキシおよびハロゲンから選択される）；
（ｈ）式ｖｉで表される基：
【化４】
2009217289.tif 000004
（式中、
（ｉ）Ｘ２２は、延長剤Ｌ、水素およびＣ１〜Ｃ１２アルキルから選択され、そして
（ｉｉ）Ｘ２３は、延長剤Ｌ、または、ナフチル、フェニル、フラニル、およびチエニルから選択される非置換、モノ置換またはジ置換の基（式中、各置換基は、独立して、各存在について、Ｃ１〜Ｃ１２アルキル、Ｃ１〜Ｃ１２アルコキシおよびハロゲンから選択される）から選択される）；
（ｉ）−Ｃ（Ｏ）Ｘ２４
（式中、Ｘ２４は、延長剤Ｌ、ヒドロキシ、Ｃ１〜Ｃ１２アルキル、Ｃ１〜Ｃ１２アルコキシ、非置換またはＣ１〜Ｃ１２アルキルまたはＣ１〜Ｃ１２アルコキシでモノ置換されたフェニル、非置換、Ｃ１〜Ｃ１２アルキル、フェニル、ベンジルおよびナフチルの少なくとも一つでモノ置換またはジ置換されたアミノから選択される）；
（ｊ）−ＯＸ７および−Ｎ（Ｘ７）２；
（ｋ）−ＳＸ１１；
（ｌ）式ｉで表される窒素含有環；
（ｍ）式ｉｉまたはｉｉｉの一つで表された基；または
（ｎ）すぐ隣のＲ１基が一緒になって、式ｖｉｉ、ｖｉｉｉおよびｉｘの一つによって表される基を形成する：
【化５】
2009217289.tif 000005
（式中、
（ｉ）ＷおよびＷ’は、独立して、各存在について、−Ｏ−、−Ｎ（Ｘ７）−、−Ｃ（Ｘ１４）−、−Ｃ（Ｘ１７）−から選択され、
（ｉｉ）Ｘ１４、Ｘ１５、およびＸ１７は、上記の通りであり、そして
（ｉｉｉ）ｑは、０、１、２、３および４から選択される整数である）、
請求項８に記載のポリマー系シート。
【請求項１２】
請求項１に記載のポリマー系シートを備える光学素子。
【請求項１３】
前記光学素子が、眼科用素子およびデバイス、ディスプレイ素子およびデバイス、ウィンドウ、反射鏡ならびに能動および受動液晶セル素子およびデバイスを構成する、請求項１２に記載の光学素子。
【請求項１４】
前記眼科用素子が、矯正レンズ、非矯正レンズ、コンタクトレンズ、眼内レンズ、拡大レンズ、保護レンズ、または遮光板を構成する、請求項１３に記載の光学素子。
【請求項１５】
基材をさらに備え、該基材は、薄い着色のない基材、薄く着色された基材、フォトクロミック基材、薄く着色されたフォトクロミック基材、または直線偏光性基材を含む、請求項１２に記載の光学素子。
【請求項１６】
前記基材が、ポリカーボネート、ポリ（尿素−ウレタン）、ポリチオウレタン、ポリオール（アリルカーボネート）、これらのコポリマー、および／またはこれらの混合物を含む、請求項１２に記載の光学素子。
【請求項１７】
前記ディスプレイ素子が、スクリーン、モニターおよびセキュリティ素子を構成する、請求項１３に記載の光学素子。
【請求項１８】
前記セキュリティ素子が、１つ以上のコーティングまたはシートを備えて、視角依存性特性を有する多層反射セキュリティ素子を形成している、請求項１７に記載の光学素子。
【請求項１９】
請求項１に記載のポリマー系シートを複数備える光学素子。
【請求項２０】
フォトクロミック性二色材料を含む配向されたポリマー系シートであって、該フォトクロミック二色性材料が、
（ａ）ピラン、オキサジンおよびフルギドから選択される少なくとも１個のフォトクロミック基；および
（ｂ）少なくとも１種類の延長剤Ｌであって、該少なくとも１種類の延長剤Ｌは、該少なくとも１個のフォトクロミック基に結合し、そして
−［Ｓ１］ｃ−［Ｑ１−［Ｓ２］ｄ］ｄ’−［Ｑ２−［Ｓ３］ｅ］ｅ’−［Ｑ３−［Ｓ４］ｆ］ｆ’−Ｓ５−Ｐ
により表され、ここで
（ｉ）各Ｑ１、Ｑ２およびＱ３は、独立して、各存在について、非置換または置換芳香族基、非置換または置換脂環式基、非置換または置換複素環式基およびその混合物から選択される二価基から選択され、該置換基は、Ｐで表される基、チオール、アミド、液晶メソゲン、ハロゲン、Ｃ１〜Ｃ１８アルコキシ、ポリ（Ｃ１〜Ｃ１８アルコキシ）、アミノ、アミノ（Ｃ１〜Ｃ１８）アルキレン、Ｃ１〜Ｃ１８アルキルアミノ、ジ−（Ｃ１〜Ｃ１８）アルキルアミノ、Ｃ１〜Ｃ１８アルキル、Ｃ２〜Ｃ１８アルケン、Ｃ２〜Ｃ１８アルキン、Ｃ１〜Ｃ１８アルキル（Ｃ１〜Ｃ１８）アルコキシ、Ｃ１〜Ｃ１８アルコキシカルボニル、Ｃ１〜Ｃ１８アルキルカルボニル、Ｃ１〜Ｃ１８アルキルカーボネート、アリールカーボネート、Ｃ１〜Ｃ１８アセチル、Ｃ３〜Ｃ１０シクロアルキル、Ｃ３〜Ｃ１０シクロアルコキシ、イソシアナト、アミド、シアノ、ニトロ、直鎖または分枝鎖Ｃ１〜Ｃ１８アルキル基（シアノ、ハロまたはＣ１〜Ｃ１８アルコキシによる一置換であるか、または、ハロおよび下記式：−Ｍ（Ｔ）（ｔ−１）およびＭ（ＯＴ）（ｔ−１）（式中、Ｍは、アルミニウム、アンチモン、タンタル、チタン、ジルコニウムおよびケイ素から選択され、Ｔは、有機官能残基、有機官能炭化水素残基、脂肪族炭化水素残基および芳香族炭化水素残基から選択され、ｔは、Ｍの原子価である）の１つを含む基による多置換である）から選択され；
（ｉｉ）ｃ、ｄ、ｅおよびｆは、各々、独立して、０と２０とを含めた０〜２０の範囲の整数から選択され；そして各Ｓ１、Ｓ２、Ｓ３、Ｓ４およびＳ５は、独立して、各存在について、
（Ａ）  −（ＣＨ２）ｇ−、−（ＣＦ２）ｈ−、−Ｓｉ（ＣＨ２）ｇ−、−（Ｓｉ［（ＣＨ３）２］Ｏ）ｈ−（式中、ｇは、独立して、各存在について１〜２０から選択される；ｈは、１と１６とを含めた１〜１６の整数である）；
（Ｂ）  −Ｎ（Ｚ）−、−Ｃ（Ｚ）＝Ｃ（Ｚ）−、−Ｃ（Ｚ）＝Ｎ−、−Ｃ（Ｚ’）−Ｃ（Ｚ’）−（式中、Ｚは、独立して、各存在について、水素、Ｃ１〜Ｃ６アルキル、シクロアルキルおよびアリールから選択され、Ｚ’は、独立して、各存在について、Ｃ１〜Ｃ６アルキル、シクロアルキルおよびアリールから選択される）；および
（Ｃ）  −Ｏ−、−Ｃ（Ｏ）−、−Ｃ≡Ｃ−、−Ｎ＝Ｎ−、−Ｓ−、−Ｓ（Ｏ）−、−Ｓ（Ｏ）（Ｏ）−、直鎖または分枝鎖Ｃ１〜Ｃ２４アルキレン残基（該Ｃ１〜Ｃ２４アルキレン残基は、非置換、シアノもしくはハロによる一置換またはハロによる多置換である）
から選択されるスペーサー単位から選択され、
ただし、ヘテロ原子を含有する２個のスペーサー単位が互いに結合している場合、該スペーサー単位は、ヘテロ原子が互いに直接結合しないように結合し、Ｓ１およびＳ５が、それぞれＰＣおよびＰに結合する場合、これらは、２つのヘテロ原子が互いに直接結合しないように結合するものとし、
（ｉｉｉ）Ｐが、アジリジニル、水素、ヒドロキシ、アリール、アルキル、アルコキシ、アミノ、アルキルアミノ、アルキルアルコキシ、アルコキシアルコキシ、ニトロ、ポリアルキルエーテル、（Ｃ１〜Ｃ６）アルキル（Ｃ１〜Ｃ６）アルコキシ（Ｃ１〜Ｃ６）アルキル、ポリエチレンオキシ、ポリプロピレンオキシ、エチレン、アクリレート、メタクリレート、２−クロロアクリレート、２−フェニルアクリレート、アクリロイルフェニレン、アクリルアミド、メタクリルアミド、２−クロロアクリルアミド、２−フェニルアクリルアミド、エポキシ、イソシアネート、チオール、チオイソシアネート、イタコン酸エステル、ビニルエーテル、ビニルエステル、スチレン誘導体、シロキサン、主鎖型および側鎖型液晶ポリマー、エチレンイミン誘導体、マレイン酸誘導体、フマル酸誘導体、非置換ケイ皮酸誘導体、ケイ皮酸誘導体（これらは、メチル、メトキシ、シアノおよびハロゲンの少なくとも１種で置換されている）、ならびにステロイド残基、テルペノイド残基、アルカロイド残基およびその混合物から選択される置換および非置換キラルおよび非キラル一価または二価基（ここで、置換基は、独立して、アルキル、アルコキシ、アミノ、シクロアルキル、アルキルアルコキシ、フルオロアルキル、シアノアルキル、シアノアルコキシおよびその混合物から選択される）から選択され；そして
（ｉｖ）ｄ’、ｅ’およびｆ’は、各々、独立して、０、１、２、３および４から選択されるが、ただし、ｄ’＋ｅ’＋ｆ’の合計は少なくとも２である、少なくとも１種類の延長剤Ｌ、
を含有する化合物を含み、
該シートは、第１一般方向を有する第１の整列させた領域、および第１の整列させた領域と隣接し、第１一般方向とは異なる第２一般方向を有する少なくとも１つの第２の整列させた領域を備え、該シートは、活性化状態において直線偏光を示す、ポリマー系シート。
【請求項２１】
前記ポリマー系シートは、複数の整列させた領域を有し、該領域の各々は、該シートに所望のパターンを形成するように、残りの領域と同じまたは異なる一般方向を有する、請求項２０に記載のポリマー系シート。